(57)【要約】      （修正有）【課題】  広角度のラジアル配向セグメント磁石において、端部も十分なラジアル異方性を有することにより、低コキング性と低コストの両方を兼ね備えた磁石を提供する。【解決手段】  内径面及び外径面により所定の厚さを有し、磁性粉Ｐからなる円弧状集合体を得る工程（ａ）と、内径面に接触して配置されたヨークを介して、厚さの方向であってかつ放射状に円弧状集合体に対して磁場を印加しつつ、円弧状集合体を加圧成形する工程（ｂ）と、を備え、円弧状集合体の内径面における曲率半径をｒj、ヨークの中心から円弧状集合体の内径面までの距離をＲjとすると、Ｒj＞ｒjとなる位置に円弧状集合体を配置した状態で工程（ｂ）を実行する。【選択図】図６
2006156485.tif 000002
【特許請求の範囲】
【請求項１】
内径面及び外径面により所定の厚さを有し、磁性粉からなる円弧状集合体を得る工程（ａ）と、
前記内径面に接触して配置されたヨークを介して、前記厚さの方向であってかつ放射状に前記円弧状集合体に対して磁場を印加しつつ、前記円弧状集合体を加圧成形する工程（ｂ）と、
を備え、
前記円弧状集合体の前記内径面における曲率半径をｒ、
前記ヨークの中心から前記円弧状集合体の前記内径面までの距離をＲとすると、
Ｒ＞ｒとなる位置に前記円弧状集合体を配置した状態で前記工程（ｂ）を実行することを特徴とする磁場中成形方法。
【請求項２】
複数の前記円弧状集合体を、Ｒ＞ｒとなる位置に配置することを特徴とする請求項１に記載の磁場中成形方法。
【請求項３】
複数の前記円弧状集合体は、前記ヨークの中心から略等距離に配置されることを特徴とする請求項２に記載の磁場中成形方法。
【請求項４】
前記Ｒ、前記ｒが、Ｒ＝２×ｒ〜６×ｒの関係を有することを特徴とする請求項１〜３のいずれかに記載の磁場中成形方法。
【請求項５】
前記円弧状集合体の中心角は８０〜１８０°であることを特徴とする請求項１〜４のいずれかに記載の磁場中成形方法。
【請求項６】
磁性粉からなる複数の円弧状成形対象物を略円周上に所定間隔隔てて配置された状態でラジアル方向の磁場を印加して成形体を得る工程と、
前記成形体を焼結する工程と、
を備え、
前記円弧状成形対象物を複数組み合わせることにより描かれる仮想円領域の面積をｓ、
所定間隔隔てて配置された前記円弧状成形対象物によって取り囲まれる領域の面積をＳとすると、
Ｓ＞ｓであることを特徴とするラジアル異方性セグメント磁石の製造方法。
【請求項７】
前記円弧状成形対象物は内径面及び外径面を有し、前記内径面から前記外径面に向けて磁場が印加されることを特徴とする請求項６に記載のラジアル異方性セグメント磁石の製造方法。
【請求項８】
複数の前記円弧状成形対象物を略均等間隔に配置することを特徴とする請求項７に記載のラジアル異方性セグメント磁石の製造方法。
【請求項９】
前記Ｓ及び前記ｓが、Ｓ＝４×ｓ〜３６×ｓの関係を有することを特徴とする請求項６〜８のいずれかに記載のラジアル異方性セグメント磁石の製造方法。
【請求項１０】
内周壁及び外周壁を有する円弧状キャビティに充填された磁性粉を加圧する加圧成形部と、
前記円弧状キャビティに対してその内周壁側から外周壁側に向けてラジアル方向磁場を印加する磁場印加部と、を備え、
前記磁場印加部は、
互いに反発する磁場を発生する一対の電磁コイルと、
前記電磁コイルから発生した該磁場を、前記円弧状キャビティに向けて誘導するヨークと、を備え、
前記円弧状キャビティの前記内周壁における曲率半径を半径とし、かつ前記ヨークの中心を中心とする仮想円よりも外側に前記円弧状キャビティを配置することを特徴とする磁場中成形装置。
【請求項１１】
前記加圧成形部は、複数の前記円弧状キャビティを備え、
複数の前記円弧状キャビティは、前記ヨークを中心として放射状に配置されることを特徴とする請求項１０に記載の磁場中成形装置。
【請求項１２】
複数の前記円弧状キャビティは、略同心円上に配置されることを特徴とする請求項１１に記載の磁場中成形装置。
【請求項１３】
前記加圧成形部は、前記円弧状キャビティを２〜１２個備えることを特徴とする請求項１１又は１２に記載の磁場中成形装置。
【請求項１４】
前記加圧成形部は、複数の前記円弧状キャビティの間に非磁性領域を形成することを特徴とする請求項１１〜１３のいずれかに記載の磁場中成形装置。
【請求項１５】
前記加圧成形部は、前記円弧状キャビティの前記外周壁の外側に非磁性領域を形成することを特徴とする請求項１０〜１４のいずれかに記載の磁場中成形装置。
【請求項１６】
前記仮想円の面積よりも前記ヨークの断面積が大きいことを特徴とする請求項１０〜１５のいずれかに記載の磁場中成形装置。                                      
【発明の詳細な説明】
【技術分野】
【０００１】
本発明は、希土類焼結磁石、特にネオジム鉄ボロン系焼結磁石からなるラジアル異方性を付与したセグメント磁石の製造方法に関する。
【背景技術】
【０００２】
モータを構成するロータまたはステータの表面に磁石を貼り付けるタイプのモータでは、リング磁石を複数個に分割したセグメント磁石が使用される（例えば、特開平６−１５１１５９号公報（特許文献１）、特開平７−１６１５１２号公報（特許文献２））。一方、ラジアル異方性や表面多極異方性のリング磁石も用いられている。セグメント磁石を複数個用いる方法と、リング磁石を用いる方法を比較すると、一長一短があり、モータに要求される特性やコストに応じて、現在は使い分けられている。
【０００３】
セグメント磁石を用いる場合には、モータの極数と同じ数のセグメント磁石が用いられるが、この方法では、ロータまたはステータ表面に磁石を接着する位置精度が重要となる。円周方向に回転させて磁束分布を測定した場合の磁束波形の角度ずれや、回転時の重量バランスを決める重要な要素になるからである。しかし磁石の寸法は公差内でばらつきを持っており、磁石の接着時にその位置精度を厳密に確保することは、接着する磁石数が多いために困難である。また、上記磁束分布の波形は、理想的にはサインカーブであることが、モータのコギングを緩和させる上で重要となる。その目的のために、磁石の外径の中心と内径の中心をずらし、中央の肉厚を厚くし、短部の厚みを薄くする、図１０に示すような、いわゆる偏芯タイプのセグメント磁石が用いられることが多い。この円弧状断面を有する磁石は、瓦型磁石又はＣ型磁石とも呼ばれている。
コギングを無くす方法として、Ｎ極からＳ極への変化を滑らかにするため、磁石にひねりを加えて、いわゆるスキュータイプのセグメント磁石が用いられることがあるが、磁石の形状が複雑であり、高特性のものを得ようとすると製造上困難なため、あまり使用されていないのが現状である。さらに内外径が同心で、ラジアル配向させたセグメント磁石をロータまたはステータに接着したあとに、スキューパターンに着磁する方法も行なわれている。この場合、中心角が８０°以上の広角度のセグメント磁石では、端部がラジアル異方性を得ることが困難なため、コギング緩和効果が低くなる。
【０００４】
しかしセグメント磁石は次の利点がある。セグメント形状に成形後、焼結する際に整列させて、焼結の容器に密に詰め込むことができるため焼結の効率が良い。さらに、焼結後の加工は、内径面および外径面を、総型砥石を用いて研削でき、加工の効率も良い。したがって、低コストで磁石が製造可能である。
【０００５】
一方、リング磁石は一体物であるため、複数のセグメント磁石を用いるのに比べると、モータへの組み付けが容易であり、位置精度も高くできる。特にラジアル異方性のリング磁石では、波形の角度ずれ精度は着磁ヨークで決まり、一般に着磁ヨークは、精度数十μｍで製作可能であるため、得られる磁石の波形の角度ずれは、複数のセグメント磁石を用いるのと比べると、容易に精度のよいものが得られる。さらに、着磁ヨークをスキュータイプにすることにより、容易にスキューパターンの波形が得られ、コギングの少ないモータが得られる。
【０００６】
このようにラジアル異方性リング磁石は非常に使いやすいが、反面次のような欠点がある。磁界中成形時に磁気回路上の制約があり、磁石径が小さくなるに従い、あるいは磁石長が長くなるに従い、配向磁界強度が弱くなり、高特性の磁石が得られなくなる。この原理を図１１に基づいて説明する。なお、図１１は、ラジアル異方性リングを製造する過程の磁場中成形を模式的に示しており、金型の中棒Ｂ及び金型ダイによって形成されるキャビティＣを示している。
【０００７】
ラジアル異方性リング磁石の内径寸法を決定する金型の中棒Ｂには、飽和磁化（Ｊｓ）の高い軟磁性金属を用いるが、その飽和磁化（Ｊｓ）には上限がある。ラジアル配向させる磁界（配向磁界μ0Ｈ）は、この中棒Ｂを通る磁束を利用しており、以下の式（１）で求めることができる。
μ0Ｈ＝ｋ×２×Ｓｐ×Ｊｓ／Ｓｃ
＝ｋ×Ｊｓ×φＢ×（φＢ／φＡ）／２／Ｌ…（１）
φＡ：ダイの内径、
φＢ：中棒Ｂの外径、
Ｌ：ダイの長さ、
Ｓｐ：中棒Ｂの断面積、
Ｓｃ：ダイの内径面の面積、
Ｊｓ：中棒Ｂの飽和磁化
ｋ：比例定数
【０００８】
中棒Ｂの外径φＢが小さくなる、すなわちラジアル異方性リング磁石の内径が小さくなるほど、中棒Ｂを通過する総磁束が小さくなって配向磁界μ0Ｈが小さくなる。したがって、得られるラジアル異方性リング磁石の配高度が下がり、その結果残留磁束密度Ｂｒが低下する。同様にダイの長さＬが長くなるにつれ配向磁界が小さくなるため、長さＬの小さいダイにて磁石長を得るためには、多段成形等の手段を用いる必要があり、成形コストが高くなる。さらにリング形状のため、焼結用の容器に成形体を密に整列させたとしても、焼結容器内に空隙部分が多く存在してしまう。そのため、焼結効率が極めて悪くなり焼結コストがかさむ。焼結後の加工工程での内周研削は、セグメント磁石のように連続加工ができないため、加工コストもかさむ。さらに、特に長さが長いものでは、リングの内径面に電気めっきが着きにくく、セグメントのような低コストのバレルめっきができず、樹脂コートや無電界めっきが必要となり、表面処理コストも高くなる。したがって、得られる磁石はセグメント磁石に比べて、きわめてコスト高となり、用途が限定される。
【０００９】
【特許文献１】特開平６−１５１１５９号公報
【特許文献２】特開平７−１６１５１２号公報
【発明の開示】
【発明が解決しようとする課題】
【００１０】
図１２は、従来のラジアル異方性セグメント磁石を得るための磁場中成形方法の例を示している。この従来方法では、成形体Ｇの端部にいくにつれて、図１２からも明らかなように、完全なラジアル異方性を得ることが難しくなり、平行配向とラジアル異方性の中間的な配向となる。特に、成形体Ｇの中心角が８０°を超えると、端部のラジアル異方性化は困難となる。このようなセグメント磁石をモータのロータに用いた場合、図８に示すように、磁石のつなぎ目に近い部分の磁束波形が低下する。ラジアル異方性リング磁石を８０〜１８０°の角度で切断したような、端部もラジアル異方性を維持し、且つラジアル異方性リング磁石より高配向のセグメント磁石の製造は困難であった。
【００１１】
本発明の課題は、広角度のラジアル配向セグメント磁石において、端部も十分なラジアル異方性を有することにより、低コギング性と、低コストの両方を兼ね備えた磁石を提供することにある。この磁石は、ラジアル異方性を有し且つ中心角が８０〜１８０°の円弧状断面を有するセグメント磁石である。中心角が１２０°の場合は３個、１８０°の場合は２個の少ない点数の磁石を組み合わせて、ラジアル異方性リング磁石と同様にスキュー着磁が可能となる。また、端部がラジアル異方性を有していれば、磁石のつなぎ目における磁束波形の乱れを最小限度に抑えることができる。このようなラジアル異方性を有する円弧状のセグメント磁石を得ることを本発明は目的とする。
【課題を解決するための手段】
【００１２】
ラジアル異方性リング磁石を製造する際の成形原理をセグメント磁石に適用すれば、セグメント磁石の端部においてもラジアル異方性を確保することができる。例えば、図１（ｂ）に示すように、円弧状のキャビティＣを複数個（図１（ｂ）では４個）設ければよい。この場合、キャビティＣにて作製される成形体の曲率半径ｒは、ヨーク（又は中棒）Ｙの半径Ｒ１とほぼ一致する。しかし、これでは前述したことから明らかなように、高い配向磁界を得ることができない。ここで、セグメント磁石を得る場合には、キャビティＣを図１（ｂ）に示すような位置に配置する必要がない。つまり、図１（ａ）に示すようにヨークＹの中心からキャビティＣの内径までの距離Ｒ２をキャビティＣの曲率半径ｒよりも大きくすることができる。そうすることにより、ヨークＹの横断面積を大きくすることができるので、ラジアル異方性リング磁石の磁場中成形に比べて配向磁界を大きくすることができ、ひいては残留磁束密度（Ｂｒ）の大きなセグメント磁石を得ることができる。
【００１３】
本発明は以上の知見に基づくものであり、内径面及び外径面により所定の厚さを有し、磁性粉からなる円弧状集合体を得る工程（ａ）と、内径面に接触して配置されたヨークを介して、厚さの方向であってかつ放射状に円弧状集合体に対して磁場を印加しつつ、円弧状集合体を加圧成形する工程（ｂ）と、を備え、円弧状集合体の内径面における曲率半径をｒ、ヨークの中心から円弧状集合体の内径面までの距離をＲとすると、Ｒ＞ｒとなる位置に円弧状集合体を配置した状態で工程（ｂ）を実行することを特徴とする磁場中成形方法である。
【００１４】
本発明は、１つの円弧状集合体に対して適用することができるが、一度に複数の円弧状集合体を、Ｒ＞ｒとなる位置に配置して実施することが好ましい。生産効率の観点のみならず、本発明を実施する磁場中成形装置を考えた場合、複数の円弧状集合体を対称の位置に配置する。これは、パンチ等の加圧手段に圧力の偏りを発生させないためである。複数の円弧状集合体は、ヨークの中心から略等距離に配置することができる。この場合、複数の円弧状集合体は、所定の間隔を隔てて円周上に配置させることができる。
【００１５】
本発明において、円弧状集合体の内径面における曲率半径ｒ、ヨークの中心から円弧状集合体の内径面までの距離Ｒとの関係は、Ｒ＞ｒであれば特に限定されないが、Ｒ＝２×ｒ〜６×ｒの範囲とすることが好ましい。Ｒを２ｒ以上とすることにより十分な配向磁界強度を得ることができるが、Ｒが６Ｒを超えると磁場中成形装置が大きくなりすぎるためである。
本発明は中心角が８０〜１８０°の範囲の円弧状集合体に適用することが好ましい。中心角が８０°以上になると図１２に示す従来の方法と比べて十分なラジアル配向を得ることができるからである。
【００１６】
本発明はラジアル異方性セグメント磁石の製造方法に適用することができる。すなわち本発明は、磁性粉からなる複数の円弧状成形対象物を略円周上に所定間隔隔てて配置された状態でラジアル方向の磁場を印加して成形体を得る工程と、成形体を焼結する工程と、を備え、円弧状成形対象物を複数組み合わせることにより描かれる仮想円領域の面積をｓ、所定間隔隔てて配置された円弧状成形対象物によって取り囲まれる領域の面積をＳとすると、Ｓ＞ｓであるラジアル異方性セグメント磁石の製造方法を提供する。
図１についてこの発明を示すと以下の通りである。円弧状成形対象物を複数組み合わせることにより描かれる仮想円領域は、図１（ｂ）の４つのキャビティＣによって囲まれた領域である。この仮想円領域を、図１（ａ）に一点鎖線で示している。一方、所定間隔隔てて配置された円弧状成形対象物によって取り囲まれる領域は、図１（ａ）のヨークＹの横断面となる。図１（ａ）、（ｂ）より、Ｓ（図１（ｂ）の４つのキャビティＣによって囲まれた領域の面積）＞ｓ（図１（ａ）のヨークＹの横断面積）となることが明らかである。
【００１７】
本発明において、円弧状成形対象物は内径面及び外径面を有し、内径面から外径面に向けて磁場を印加することにより、端部におけるラジアル配向性が高く、かつ残留磁束密度（Ｂｒ）の高いラジアル異方性セグメント磁石を製造することができる。
本発明を実施する場合、複数の円弧状成形対象物を略均等間隔に配置することが好ましい。各円弧状成形対象物に対する加圧力を均等にすることができるからである。また、本発明を実施する場合、Ｓ＝４×ｓ〜３６×ｓとすることが好ましい。Ｓを４ｓ以上とすることにより配向磁界強度を大きくすることができるが、Ｓが３６ｓを超えると磁場中成形装置が大きくなりすぎるためである。
【００１８】
本発明は、以上説明した磁場中成形を実施する以下の装置を提供する。この磁場中成形装置は、内周壁及び外周壁を有する円弧状キャビティに充填された磁性粉を加圧する加圧成形部と、円弧状キャビティに対してその内周壁側から外周壁側に向けてラジアル方向磁場を印加する磁場印加部と、を備え、磁場印加部は、互いに反発する磁場を発生する一対の電磁コイルと、電磁コイルから発生した該磁場を、円弧状キャビティに向けて誘導するヨークと、を備え、円弧状キャビティの内周壁における曲率半径を半径とし、かつヨークの中心を中心とする仮想円の外側に円弧状キャビティを配置することを特徴とする。
図１についてこの発明を示すと以下の通りである。本発明の磁場中成形装置における仮想円は、図１（ａ）に一点鎖線で示されている。そして、図１（ａ）から明らかなように、円弧状キャビティＣは、当該仮想円の外側に配置されている。この磁場中成形装置は、仮想円の面積よりもヨークＹの断面積が大きくなる。
【００１９】
本発明における磁場中成形装置は１つの円弧状キャビティを備えた装置として実現することができるし、複数の円弧状キャビティを備えた装置とすることができる。この場合、加圧成形部は、複数の円弧状キャビティを備え、複数の円弧状キャビティは、ヨークを中心として放射状に配置することが好ましい。また、複数の円弧状キャビティは、略同心円上に配置することが好ましい。本発明の磁場中成形装置において、加圧成形部は、円弧状キャビティを２〜１２個備えることが現実的である。
【００２０】
本発明の磁場中成形装置において、加圧成形部は、複数の円弧状キャビティの間に非磁性領域を形成することが好ましい。円弧状キャビティへのラジアル方向磁場の印加を確実ならしめるためである。同様に、加圧成形部が円弧状キャビティの外周壁の外側に非磁性領域を形成することによっても、円弧状キャビティへのラジアル方向磁場の印加を確実ならしめることができる。
【発明の効果】
【００２１】
以上説明したように、本発明によれば、広角度の端部までラジアル異方性を呈し、配向度がラジアル異方性リング磁石よりも高く、残留磁束密度（Ｂｒ）の高い円弧状磁石を得ることができる。また、焼結する際に整列させて、焼結の容器に密に詰め込むことができるため焼結の効率が良い。焼結後の加工は、内径面および外径面を、総型砥石を用いて研削でき、加工の効率も良い。さらに低コストのバレル電気めっきが可能で、低コストで磁石が製造可能である。この磁石を複数組み合わせてリング状にする場合、モータの極数と磁石の数を同一にする必要がなく、２個〜３個の少数の組み合わせでよい。着磁はラジアル異方性リングと同様にスキュー着磁が可能であり、低コギングのモータが得られる。
【発明を実施するための最良の形態】
【００２２】
以下、本発明を実施の形態に基づいて詳細に説明する。
＜第１実施形態＞
図２及び図３に基づいて本発明による磁場中成形方法（第１実施形態）について説明する。なお、図２は磁場中成形装置１０の構成を示す横断面図、図３は第１実施形態を実施する磁場中成形装置１０の構成を示す縦断面図であり、図２は図３のＡ−Ａ矢視断面、図３は図２のＢ−Ｂ矢視断面図である。
磁場中成形装置１０は、軟磁性体で構成された略６角柱状の中棒１１と、中棒１１の外周に配置された上パンチ１２、下パンチ１３、並びに上パンチ１２及び下パンチ１３の外周に配置されたダイ１４とを備えている。また、上パンチ１２及び下パンチ１３は図示しない駆動装置によって昇降可能であり、中棒１１、上パンチ１２、下パンチ１３及びダイ１４は同軸上に配置されている。中棒１１はダイス鋼や電磁軟鉄を用いることが好ましいが、磁性粉と接する面は、硬質クロムめっきやダイクロン処理等の表面処理を施すか、あるいは非磁性や弱磁性の数ｍｍの超硬合金を貼り付け、あるいは焼き嵌めして用いることが好ましい。
【００２３】
中棒１１の外周には軟磁性体で構成されたダイ１４が配置されている。ダイ１４は、中棒１１の外形と略相似形の中空部を有し、この中空部に上パンチ１２及び下パンチ１３が配置されている。ダイ１４も中棒１１と同様に、ダイス鋼や電磁軟鉄を用いることが好ましく、磁性粉と接する面は、硬質クロムめっきやダイクロン処理等の表面処理を施すか、あるいは非磁性や弱磁性の数ｍｍの超硬合金を貼り付け、あるいは焼き嵌めして用いることが好ましい。中棒１１は、キャビティＣに磁性粉Ｐを充填する際に邪魔にならないように、その上部を上方に退避させる必要がある。そこで、本実施の形態においては、中棒１１を上中棒１１ａ及び下中棒１１ｂから構成している。
【００２４】
中棒１１、上パンチ１２、下パンチ１３及びダイ１４との間にキャビティＣが形成され、このキャビティＣには、所定量の磁性粉Ｐが充填される。キャビティＣに充填された磁性粉Ｐは円弧状の磁性粉集合体を構成する。この磁性粉集合体は、内径面Ｉｓ及び外径面Ｏｓを有し、内径面Ｉｓ及び外径面Ｏｓにより所定の厚さを規定する。各磁性粉集合体の内径面Ｉｓは中棒１１の外周に接触している。また、磁性粉集合体の内径面Ｉｓが接触する面がキャビティＣの内周壁、磁性粉集合体の外径面Ｏｓが接触する面がキャビティＣの外周壁となる。
【００２５】
本形態の磁性粉集合体の中心角は１２０°であるが、前述したように、８０〜１８０°の中心角を有するラジアル異方性セグメント磁石に本発明を適用することが好ましい。キャビティＣは中棒１１の周囲に放射状に６個配置されている。各キャビティＣは、中棒１１の中心から等距離に配置されており、中棒１１の中心を基準として対称に配置されている。このように対称な位置に複数のキャビティＣを配置することにより、加圧時の加圧バランスを各キャビティＣにおいて均等にすることができる。
【００２６】
隣接するキャビティＣの間には、非磁性体片１８が配設されている。配向磁界をこの非磁性体片１８を迂回させることにより、キャビティＣへの配向磁界強度を向上するのに有効である。ただし、この非磁性体片１８は、本発明において必須の要素ではない。
【００２７】
磁場中成形装置１０は、磁性粉Ｐを加圧する上パンチ１２及び下パンチ１３を備えている。上パンチ１２及び下パンチ１３は、図示しない駆動装置によりキャビティＣ内・外を昇降可能である。また、上パンチ１２及び下パンチ１３は、キャビティＣに対応する数だけ配設されている。ただし、上パンチ１２はその上端部で一体化されていてもよいし、下パンチ１３はその下端部で一体化されていてもよい。キャビティＣの内周壁（磁性粉集合体の内周面）における曲率半径ｒｉは、中棒１１の中心からキャビティＣの内周壁までの
距離Ｒｉよりも大きく、例えばＲｉ＝２×ｒｉ〜６×ｒｉとすることができる。
【００２８】
以上の関係より、磁性粉集合体を組み合わせることにより描かれる仮想円は、半径ｒｉの円である。図２の状態で６個のキャビティＣに取り囲まれる領域、換言すると中棒１１の断面の面積は、この仮想円の面積より大きくなる。また、図２から明らかなように、中棒１１の中心を中心とする当該仮想円（一点鎖線で示す）の外側に６個のキャビティＣが配置されることになる。
【００２９】
ダイ１４の上部及び下部には、上コイル１６及び下コイル１７を備えている。磁場中成形装置１０は、ダイ１４、上コイル１６及び下コイル１７を取り囲むようにヨーク１５を備えている。上コイル１６、下コイル１７から反発方向に発生される磁場（反発磁場）は、いずれも軟磁性体で構成される、中棒１１、ダイ１４及びヨーク１５を磁気回路として、各キャビティＣ内の磁性粉集合体の厚さ方向にラジアル配向磁界を付与する。つまり、磁場中成形装置１０において、中棒１１及びダイ１４も、ヨークを構成し、中棒１１は上コイル１６及び下コイル１７から発生した磁場をキャビティＣに向けて誘導する。キャビティＣ内に充填された磁性粉Ｐは配向された状態で、上パンチ１２及び下パンチ１３を用いて加圧成形する。ヨーク１５は漏洩磁束を防ぐ働きをし、その結果低いコイル印加電流で高い磁界を得ることができる。但し、ヨーク１５は必須構成ではない。また、中棒１１と同様に、キャビティＣに磁性粉Ｐを充填する際に邪魔にならないように、その上部を上方に退避させる必要がある。そこで、本実施の形態においては、ヨーク１５を上ヨーク１５ａ及び下ヨーク１５ｂから構成している。
【００３０】
本実施の形態において、中棒１１の中心からキャビティＣの内周までの距離Ｒｉが大き
いほど、つまり中棒１１の断面積が大きいほど、中棒１１を通過する総磁束が増加する。したがって、本実施の形態による磁場中成形装置１０は、キャビティＣに印加することのできるラジアル方向の配向磁界を大きくすることができる。磁場中成形装置１０における磁気回路は、ラジアル異方性リング磁石成形のそれと似ている。しかし、中棒１１の中心からキャビティＣの内周までの距離Ｒｉ、つまり中棒１１の断面積に制約がないため、必
要十分な配向磁界が得られ、結果として得られるセグメント磁石の残留磁束密度（Ｂｒ）を高くすることができる。
【００３１】
通常、直径がφ２０ｍｍ〜φ６０ｍｍのラジアル異方性リング磁石の残留磁束密度（Ｂｒ）は、同じ材質の磁性粉を１．５Ｔの配向磁界強度にて垂直磁界成形を行って得た磁石の約７９〜９３％である。直径が小さい場合には、ヨークを構成する中棒１１が飽和し、十分な配向磁界が得られないからである。これに対して本実施の形態では、中棒１１（ヨーク）の断面積を任意に設定することが可能なため、同じ材質の磁性粉を１．５Ｔの配向磁界強度にて垂直磁界成形を行って得た磁石の９４％以上の残留磁束密度（Ｂｒ）を有するラジアル異方性のセグメント磁石を得ることができる。
【００３２】
＜第２実施形態＞
次に、図４及び図５に基づいて本発明による第２実施形態について説明する。第２実施形態は、第１実施形態よりもラジアル異方性を向上させることのできる手法を適用した磁場中成形装置２０を開示するものである。なお、図４及び図５の構成の中で、図２及び図３と同様の部分については同一の符号を付して、その説明を省略する。
【００３３】
図４及び図５において、ダイ１４の内部に非磁性体片１９を埋設されている。非磁性体片１９は、各キャビティＣに対応してその外周側に配置されており、この非磁性体片１９の存在によりラジアル異方性を向上することができる。すなわち、図４に矢印で示すように、キャビティＣを通過した磁束は、非磁性体片１９を迂回して軟磁性体で構成されるダイ１４を通過しようとするために、キャビティＣに対してよりラジアルに近い配向磁界を付与することができる。
【００３４】
なお、ラジアル異方性の向上のために、ここでは非磁性体片１９を用いたが、ラジアル異方性を向上するために磁束の方向を制御する他の手段、例えば非磁性体１９を配設した領域を空隙とすることもできる。
【００３５】
第１実施形態、第２実施形態では、キャビティＣを略同心円上に配置して中棒１１の中心からキャビティＣの内周壁までの距離を一定にしている。しかし本発明はこの形態に限定されず、中棒１１の中心から各キャビティＣの内周までの距離を変えることを許容する。
＜第３実施形態＞
次に、図６及び図７に基づいて本発明による第３実施形態について説明する。第３実施形態は、第１実施形態、第２実施形態とはキャビティＣの個数が相違する磁場中成形装置３０を開示するものであり、ここでは第１実施形態、第２実施形態と相違する部分について説明する。なお、図６及び図７の構成の中で、図２及び図３と同様の部分については同一の符号を付している。
【００３６】
図６及び図７に示すように、第３実施形態による磁場中成形装置３０は、キャビティＣを２個有しており、同時に２つの成形体を得ることができる。得られる成形体の中心角は１８０°である。２つのキャビティＣは、互いに対向する位置に配置される。また、２つのキャビティＣの間に配設される中棒１１は、断面が長円形状を有しており、その円弧部分にキャビティＣが配設されている。キャビティＣの曲率半径をｒｊ、中棒１１の中心からキャビティＣの内周までの距離をＲｊとすると、Ｒｊ＞２×ｒｊの関係を有する。したがって、第３実施形態においても、高い残留磁束密度（Ｂｒ）を有するラジアル異方性セグメント磁石を実現することができる。
【００３７】
第１実施形態、第２実施形態ではキャビティＣの数を６、第３実施形態ではキャビティＣの数を２としたが、本発明ではキャビティＣの数を限定するものではなく、１以上の任意の数とすることができる。ただし、キャビティＣの数が１個だと、磁場中成形装置の加圧中心軸に対しパンチ形状が対称でないため、加圧時に偏りが起きて、中棒１１、ダイ１４等の金型構成部材のカジリや破損が生じたり、短寿命となるおそれがある。したがって、キャビティＣは２個以上とし、かつキャビティＣを対称の位置に配置することが望ましい。また、キャビティＣの数が１２個より多いと、各キャビティＣへの磁性粉Ｐの充填量のばらつきにより、成形体のクラックが発生しやすくなる。以上の理由によりキャビティＣの個数は、２〜１２個とすることが望ましい。
【００３８】
＜磁石の製造工程説明＞
以上、本発明の特徴部分である磁場中成形について説明したが、以下では磁場中成形を含めたラジアル異方性セグメント磁石の製造方法について言及する。なお、以下では永久磁石としてＲ−Ｔ−Ｂ系焼結磁石を例にして説明するが、本発明はこれ以外のＳｍＣｏ系の希土類焼結磁石、フェライト磁石や各種異方性ボンド磁石に適用できることは言うまでもない。
＜原料合金＞
原料合金は、真空又は不活性ガス、望ましくはＡｒ雰囲気中でストリップキャスト法、その他公知の溶解法により作製することができる。ストリップキャスト法は、原料金属をＡｒガス雰囲気などの非酸化性雰囲気中で溶解して得た溶湯を回転するロールの表面に噴出させる。ロールで急冷された溶湯は、薄板または薄片（鱗片）状に急冷凝固される。この急冷凝固された合金は、結晶粒径が１〜５０μｍの均質な組織を有している。原料合金は、ストリップキャスト法に限らず、高周波誘導溶解等の溶解法によって得ることができる。なお、溶解後の偏析を防止するため、例えば水冷銅板に傾注して凝固させることができる。また、還元拡散法によって得られた合金を原料合金として用いることもできる。
【００３９】
＜粉砕工程＞
原料合金は粉砕工程に供される。粉砕工程には、粗粉砕工程と微粉砕工程とがある。まず、原料合金を、粒径数百μｍ程度になるまで粗粉砕する。粗粉砕は、スタンプミル、ジョークラッシャー、ブラウンミル等を用い、不活性ガス雰囲気中にて行なうことが望ましい。粗粉砕に先立って、原料合金に水素を吸蔵させた後に放出させることにより粉砕を行なうことが効果的である。水素放出処理は、希土類焼結磁石として不純物となる水素を減少させることを目的として行われる。水素放出のための加熱保持の温度は、２００℃以上、望ましくは３５０℃以上とする。保持時間は、保持温度との関係、原料合金の厚さ等によって変わるが、少なくとも３０分以上、望ましくは１時間以上とする。水素放出処理は、真空中又はＡｒガスフローにて行う。なお、水素吸蔵処理、水素放出処理は必須の処理ではない。この水素粉砕を粗粉砕と位置付けて、機械的な粗粉砕を省略することもできる。
【００４０】
粗粉砕工程後、微粉砕工程に移る。微粉砕には主にジェットミルが用いられ、粒径数百μｍ程度の粗粉砕粉末を、平均粒径２．５〜６μｍ、望ましくは３〜５μｍとする。ジェットミルは、高圧の不活性ガスを狭いノズルより開放して高速のガス流を発生させ、この高速のガス流により粗粉砕粉末を加速し、粗粉砕粉末同士の衝突やターゲットあるいは容器壁との衝突を発生させて粉砕する方法である。微粉砕前の粗紛末に潤滑剤を添加混合しても良く、微粉砕後あるいはその両方で潤滑剤を添加混合しても良い。
【００４１】
以上のようにして得られた微粉砕粉は前述した第１〜第３実施形態、あるいは本発明に包含される方法によって磁場中成形される。
磁場中成形における成形圧力は０．３〜３ｔｏｎ／ｃｍ2（３０〜３００ＭＰａ）の範囲とすればよい。成形圧力が低いほど配向性は良好となるが、成形圧力が低すぎると成形体の強度が不足してハンドリングに問題が生じるので、この点を考慮して上記範囲から成形圧力を選択する。磁場中成形で得られる成形体の最終的な相対密度は、５０〜６５％が好ましい。
本ラジアル成形にて印加する磁場は、２〜１５ｋＯｅ（１６０〜１２００ｋＡ／ｍ）程度とすればよい。印加する磁場は静磁場に限定されず、パルス状の磁場とすることもできる。また、静磁場とパルス状磁場を併用することもできる。
【００４２】
次いで、成形体を真空又は不活性ガス雰囲気中で焼結する。焼結温度は、組成、粉砕方法、平均粒径と粒度分布の違い等、諸条件により調整する必要があるが、１０００〜１２００℃で１〜１０時間程度焼結すればよい。
焼結後、得られた焼結体に時効処理を施すことができる。この工程は、保磁力を制御する重要な工程である。時効処理を２段に分けて行なう場合には、８００℃近傍、６００℃近傍での所定時間の保持が有効である。８００℃近傍での熱処理を焼結後に行なうと、保磁力が増大するため特に有効である。また、６００℃近傍の熱処理で保磁力が大きく増加するため、時効処理を１段で行なう場合には、６００℃近傍の時効処理を施すとよい。
【００４３】
次に本発明はＲ−Ｔ−Ｂ（Ｒは希土類元素の１種又は２種以上、ＴはＦｅ又はＦｅ及びＣｏ）系焼結磁石について適用することが望ましい。
Ｒ−Ｔ−Ｂ系焼結磁石は、希土類元素（Ｒ）を２５〜３７ｗｔ％含有する。ここで、ＲはＹを含む概念を有しており、したがってＹ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ及びＬｕの１種又は２種以上から選択される。Ｒの量が２５ｗｔ％未満であると、Ｒ−Ｔ−Ｂ系焼結磁石の主相となるＲ2Ｔ14Ｂ相の生成が十分ではなく軟磁性を持つα−Ｆｅなどが析出し、保磁力が著しく低下する。一方、Ｒが３７ｗｔ％を超えると主相であるＲ2Ｔ14Ｂ相の体積比率が低下し、残留磁束密度が低下する。またＲが酸素と反応し、含有する酸素量が増え、これに伴い保磁力発生に有効なＲリッチ相が減少し、保磁力の低下を招く。したがって、Ｒの量は２５〜３７ｗｔ％とする。望ましいＲの量は２８〜３５ｗｔ％である。
【００４４】
また、本発明が適用されるＲ−Ｔ−Ｂ系焼結磁石は、ホウ素（Ｂ）を０．５〜４．５ｗｔ％含有する。Ｂが０．５ｗｔ％未満の場合には高い保磁力を得ることができない。一方で、Ｂが４．５ｗｔ％を超えると残留磁束密度が低下する傾向がある。したがって、Ｂの上限を４．５ｗｔ％とする。望ましいＢの量は０．５〜１．５ｗｔ％、さらに望ましいＢの量は０．８〜１．２ｗｔ％である。
本発明が適用されるＲ−Ｔ−Ｂ系焼結磁石は、Ｃｏを５．０ｗｔ％以下（０を含まず）、望ましくは０．１〜３．０ｗｔ％含有することができる。ＣｏはＦｅと同様の相を形成するが、キュリー温度の向上、粒界相の耐食性向上に効果がある。
【００４５】
本発明が適用されるＲ−Ｔ−Ｂ系焼結磁石は、他の元素の含有を許容する。例えば、Ａｌ、Ｃｕ、Ｚｒ、Ｔｉ、Ｂｉ、Ｓｎ、Ｇａ、Ｎｂ、Ｔａ、Ｓｉ、Ｖ、Ａｇ、Ｇｅ等の元素を適宜含有させることができる。一方で、酸素、窒素、炭素等の不純物元素を極力低減することが望ましい。特に磁気特性を害する酸素は、その量を７０００ｐｐｍ以下、さらには５０００ｐｐｍ以下とすることが望ましい。酸素量が多いと非磁性成分である希土類酸化物相が増大して、磁気特性を低下させるからである。
【実施例１】
【００４６】
＜第１実施例＞
２９．５ｗｔ％Ｎｄ−３．０ｗｔ％Ｄｙ−１．０ｗｔ％Ｂ−０．５ｗｔ％Ｃｏ−Ｆｅの組成を有する薄帯状原料合金を、ストリップキャスト法で作製した。この薄帯状の合金に室温にて水素を吸蔵させた後、Ａｒ雰囲気中で脱水素を行なうことにより粗粉末を得た。
ジェットミルを用いてこの粗粉末を微粉砕した。微粉砕は、ジェットミル内をＮ2ガスで置換した後に高圧Ｎ2ガス気流を用いて行った。得られた微粉末の平均粒径は４．０μｍであった。
【００４７】
以上の微粉末を、図４及び図５に示す磁場中成形装置（本発明）又は図１２に示す磁場中成形装置（従来法）を用いて磁場中成形した後、以下に示す条件で焼結、時効処理を行うことにより、表１に示すサイズのラジアル異方性セグメント磁石を作製した。得られたラジアル異方性セグメント磁石の磁気特性を測定した。測定は、ラジアル異方性セグメント磁石の端部から測定用試料（３ｍｍ×２ｍｍ×１ｍｍ（３ｍｍ方向が接線方向））を角形状に切り出し、振動式試料磁束計を用いた。磁気量から残留磁束密度（Ｂｒ）への換算は、試料の重量と密度を測定した値を用いた。その結果を表１にあわせて示す。なお、表１の試料Ｎｏ．１は従来法によるラジアル異方性セグメント磁石、試料Ｎｏ．２が本発明によるラジアル異方性セグメント磁石と呼ぶ。
焼成：真空中において、１０８０℃で４時間焼結した。
時効処理：８５０℃×１時間と５４０℃×１時間（ともにＡｒ雰囲気中）の２段時効処理。
【００４８】
【表１】
2006156485.tif 000003
【００４９】
表１に示すように、図１２に示す従来の磁場中成形装置を用いて得られたラジアル異方性セグメント磁石（試料Ｎｏ．１）と本発明により得られたラジアル異方性セグメント磁石（試料Ｎｏ．２）を比較すると、後者の残留磁束密度が格段に高いことがわかる。
【００５０】
試料Ｎｏ．１及び試料Ｎｏ．２のラジアル異方性セグメント磁石を各々４個用意し、図８（試料Ｎｏ．１）及び図９（試料Ｎｏ．２）に示すように円筒状に配置して表面磁束波形を測定した、その結果を図８及び図９に示す。試料Ｎｏ．１を用いた場合、端部が擬似ラジアル配向の為、接合部に極のピークが着磁された場合、波形の乱れが大きい。これに対して試料Ｎｏ．２を用いた場合、端部もラジアル配向になっている為、接合部に極のピークが着磁された場合でも波形の乱れが小さい。
以上のように、本発明によると、高磁気特性でかつ特性の均一性が高いラジアル異方性セグメント磁石を製造することができる。
【図面の簡単な説明】
【００５１】
【図１】本発明による磁場中成形方法の原理を説明するための図である。
【図２】本発明の第１実施形態を実施する磁場中成形装置の構成を示す縦断面図である。
【図３】本発明の第１実施形態を実施する磁場中成形装置の構成を示す横断面図である。
【図４】本発明の第２実施形態を実施する磁場中成形装置の構成を示す縦断面図である。
【図５】本発明の第２実施形態を実施する磁場中成形装置の構成を示す横断面図である。
【図６】本発明の第３実施形態を実施する磁場中成形装置の構成を示す縦断面図である。
【図７】本発明の第３実施形態を実施する磁場中成形装置の構成を示す横断面図である。
【図８】従来のラジアル異方性セグメント磁石の表面磁束分布の測定結果を示すグラフである。
【図９】本発明によるラジアル異方性セグメント磁石の表面磁束分布の測定結果を示すグラフである。
【図１０】ラジアル異方性セグメント磁石を示す図である。
【図１１】ラジアル異方性セグメント磁石の磁場中成形を示す図である。
【図１２】従来のラジアル異方性リング磁石における磁場中成形方法を示す図である。
【符号の説明】
【００５２】
１０，２０，３０…磁場中成形装置、１１…中棒、１１ａ…上中棒、１１ｂ…下中棒、１２…上パンチ、１３…下パンチ、１４…ダイ、１５…ヨーク、１５ａ…上ヨーク、１５ｂ…下ヨーク、１６…上コイル、１７…下コイル、１８，１９…非磁性体片、Ｂ…中棒、Ｃ…キャビティ、Ｐ…磁性粉、Ｉｓ…内径面、Ｏｓ…外径面                    
【図１】
2006156485.tif 000004
【図２】
2006156485.tif 000005
【図３】
2006156485.tif 000006
【図４】
2006156485.tif 000007
【図５】
2006156485.tif 000008
【図６】
2006156485.tif 000009
【図７】
2006156485.tif 000010
【図８】
2006156485.tif 000011
【図９】
2006156485.tif 000012
【図１０】
2006156485.tif 000013
【図１１】
2006156485.tif 000014
【図１２】
2006156485.tif 000015